(57)【要約】【課題】全固体電池の充放電容量をより向上させることができる、全固体電池の製造方法を提供する。【解決手段】本開示の製造方法は、正極集電体層、正極活物質層、固体電解質層、負極活物質層、及び負極集電体層がこの順に積層されている全固体電池の製造方法である。本開示の製造方法は、正極活物質層を、正極活物質層が有する正極活物質にリチウムが導入された状態でプレスすること、負極活物質層を、負極活物質層が有する負極活物質にリチウムが導入された状態で加熱プレスすること、並びにプレスされた正極活物質層、加熱プレスされた負極活物質層、及びその他の層を、正極集電体層、正極活物質層、固体電解質層、負極活物質層、及び負極集電体層がこの順になるように積層することを含む。【選択図】図１
2020021606.tif 000002
【特許請求の範囲】
【請求項１】
正極集電体層、正極活物質層、固体電解質層、負極活物質層、及び負極集電体層がこの順に積層されている全固体電池の製造方法であって、
前記正極活物質層を、前記正極活物質層が有する正極活物質にリチウムが導入された状態でプレスすること、
前記負極活物質層を、前記負極活物質層が有する負極活物質にリチウムが導入された状態で加熱プレスすること、並びに
プレスされた前記正極活物質層、加熱プレスされた前記負極活物質層、及びその他の層を、前記正極集電体層、前記正極活物質層、前記固体電解質層、前記負極活物質層、及び前記負極集電体層がこの順になるように積層すること、
を含む、全固体電池の製造方法。
【発明の詳細な説明】
【技術分野】
【０００１】
本開示は、全固体電池の製造方法に関する。
【背景技術】
【０００２】
近年、電解液を固体電解質に置換した全固体電池が注目されている。電解液を用いる二次電池と比較して、電解液を用いない全固体電池は、電池の過充電に起因する電解液の分解等を生じることなく、かつ高いサイクル耐久性及びエネルギー密度を有している。
【０００３】
このような全固体電池では、一般的に、正極集電体層、正極活物質層、固体電解質層、負極活物質層、及び負極集電体層がこの順に積層されている。
【０００４】
全固体電池の製造では、固固界面の接触を改良し、全固体電池の性能を向上させる等の目的のため、これらの層を、一部又は全部を積層してプレスする工程を行う場合がある。
【０００５】
これに関して、特許文献１は、負極活物質層、固体電解質層、及び正極活物質層を第１の圧力でプレスして積層体を得、この積層体を充電した後に、積層体を第１の圧力よりも大きい第２の圧力でプレスすることにより、耐久性が向上し得る全固体電池を製造することを開示している。
【０００６】
また、特許文献２は、電解質層を中央に、その両面に電極層を配置して、これらを加圧して一体化して積層体を形成し、この積層体を充電した後に、さらにこの積層体を加圧することを開示している。
【０００７】
また、特許文献３は、固体電解質をプレスして作製した固体電解質層の少なくとも一方の側に電極層を積層して積層体を作製し、作製した積層体を加熱しながらこの積層体の積層方向へ圧力を付与して、固体電解質電極体を製造することを開示している。
【０００８】
また、特許文献４は、遷移金属元素を含む正極層を、室温以上２５０℃以下の温度条件下、７５０〜２０００ＭＰａの圧力でプレスし、正極層上に固体電解質層を形成し、この固体電解質層上にリチウムを含む負極層を形成することによって全固体電池を製造することを開示している。
【０００９】
また、特許文献５は、集電体層の表面に活物質スラリーを塗布し、乾燥させることにより塗膜を形成して作製した積層体を、積層方向に繰り返しプレスすることによって活物質層を製造することを開示している。
【先行技術文献】
【特許文献】
【００１０】
【特許文献１】特開２０１４ー７２１３５号公報
【特許文献２】特開平３−５５７６７号公報
【特許文献３】特開２０１１ー１４２００７号公報
【特許文献４】特開２００８−９１３２８号公報
【特許文献５】特開２００７−１０９６３６号公報
【発明の概要】
【発明が解決しようとする課題】
【００１１】
上記の特許文献１〜５が開示している製造方法は、いずれも全固体電池の耐久性や充放電容量等を向上させることを目的としているが、全固体電池の充放電容量をさらに向上させることが求められている。
【００１２】
したがって、本開示の課題は、全固体電池の充放電容量を向上させることができる、全固体電池の製造方法を提供することである。
【課題を解決するための手段】
【００１３】
本開示は、以下の手段により上記課題を達成することができることを見出した：
【００１４】
正極集電体層、正極活物質層、固体電解質層、負極活物質層、及び負極集電体層がこの順に積層されている全固体電池の製造方法であって、
前記正極活物質層を、前記正極活物質層が有する正極活物質にリチウムが導入された状態でプレスすること、
前記負極活物質層を、前記負極活物質層が有する負極活物質にリチウムが導入された状態で加熱プレスすること、並びに
プレスされた前記正極活物質層、加熱プレスされた前記負極活物質層、及びその他の層を、前記正極集電体層、前記正極活物質層、前記固体電解質層、前記負極活物質層、及び前記負極集電体層がこの順になるように積層すること、
を含む、全固体電池の製造方法。
【発明の効果】
【００１５】
本開示によれば、全固体電池の充放電容量を向上させることができる、全固体電池の製造方法を提供することができる。
【図面の簡単な説明】
【００１６】
【図１】図１は、本開示の一つの実施形態を示した模式図である。
【発明を実施するための形態】
【００１７】
以下、本開示の実施の形態について詳述する。なお、本開示は、以下の実施の形態に限定されるのではなく、開示の本旨の範囲内で種々変形して実施できる。
【００１８】
《全固体電池の製造方法》
本開示の製造方法は、正極集電体層、正極活物質層、固体電解質層、負極活物質層、及び負極集電体層がこの順に積層されている全固体電池の製造方法である。本開示の製造方法は、正極活物質層を、正極活物質層が有する正極活物質にリチウムが導入された状態でプレスすること、負極活物質層を、負極活物質層が有する負極活物質にリチウムが導入された状態で加熱プレスすること、並びにプレスされた正極活物質層、加熱プレスされた負極活物質層、及びその他の層を、正極集電体層、正極活物質層、固体電解質層、負極活物質層、及び負極集電体層がこの順になるように積層することを含む。
【００１９】
図１の（ａ）〜（ｇ）は、本開示の製造方法の一例を示す模式図である。図１に示す製造方法は、以下のようにして行う。
【００２０】
まず、正極集電体層１上に正極活物質層２及び固体電解質層３がこの順に積層された正極積層体１０を提供する（図１（ａ））。この時点の、正極活物質層２の正極活物質は、リチウムが導入された状態である。
【００２１】
次いで、正極積層体１０に対して第１の加熱プレス１００を行う（図１（ｂ））。
【００２２】
次に、正極積層体１０の上に、負極集電体層５上に負極活物質層４が積層された負極積層体２０（図１（ｃ））を、正極集電体層１、正極活物質層２、固体電解質層３、負極活物質層４、及び負極集電体層５がこの順番になるように重ね合わせることにより、全固体電池前駆体３０を組立てる（図１（ｄ））。
【００２３】
その後、組立てられた全固体電池前駆体３０を充電することにより、正極活物質層２から負極活物質層４にリチウムイオンを移動させて、負極活物質層４の負極活物質にリチウムを導入すると同時に、正極活物質層２の正極活物質からリチウムを脱離させる（図１（ｅ））。
【００２４】
その後、充電後の全固体電池前駆体３０を正極積層体１０と負極積層体２０とに分離し、負極積層体２０に対して第２の加熱プレス２００を行う（図１（ｆ））。
【００２５】
最後に、正極積層体１０と負極積層体２０とを、正極集電体層１、正極活物質層２、固体電解質層３、負極活物質層４、及び負極集電体層５がこの順番になるように重ね合わせることにより、全固体電池４０を組立てる（図１（ｇ））。
【００２６】
なお、図１は、本開示の製造方法を限定する趣旨ではない。
【００２７】
原理によって限定されるものではないが、本開示の作用原理は以下のとおりであると考える。
【００２８】
全固体電池を充放電した際に、負極活物質層が膨張収縮することにより、負極活物質層が劣化する場合がある。
【００２９】
特許文献１が開示する製造方法は、全固体電池を組立て、全固体電池を充電前にプレスし、全固体電池を充電した後に充電前のものよりも強いプレス圧でプレスすることにより、充放電に伴う負極活物質層の膨張収縮を抑制することができ、かつ充放電容量が向上した全固体電池を製造するというものである。
【００３０】
この様な製造方法よりさらに全固体電池の充放電容量を向上させる方法として、正極活物質層に熱及びプレス圧を加えることにより、正極活物質と固体電解質との界面接合を向上させることが考えられる。
【００３１】
この点に関して、正極活物質層を、正極活物質層が有する正極活物質にリチウムが脱離した状態、すなわち、例えば全固体電池を充電した状態で正極活物質層に強い熱及びプレス圧を加えた場合、リチウムが脱離した正極活物質と固体電解質との界面に、高抵抗層が形成され、それによって全固体電池の過電圧（内部抵抗）が大きくなる場合があることを、本開示者は見出だした。また、正極活物質層及び負極活物質層が積層された積層体を高い熱圧を加えた場合、正極活物質層と負極活物質層間に短絡が発生する可能性もある。
【００３２】
そのため、本開示の製造方法では、正極活物質層を、正極活物質層が有する正極活物質にリチウムが導入された状態、すなわち、例えば全固体電池を充電する前の状態でプレスする。これにより、正極活物質と固体電解質との界面における高抵抗層形成を抑制しつつ、正極活物質層を緻密化することができる。
【００３３】
さらに、本開示の製造方法では、負極活物質にリチウムが導入された状態で、すなわち、例えば全固体電池を組立てて充電した後で、正極活物質層と負極活物質層とを分離して、負極活物質層を高い熱圧でプレスする。これにより、負極活物質層内の固体電解質を緻密化することができる。
【００３４】
このように、本開示の製造方法では、正極活物質層及び負極活物質層を緻密化しつつ、プレスによる問題を抑制することができるため、全固体電池の充放電容量を向上させることができる。
【００３５】
〈負極活物質層の加熱プレス〉
本開示の製造方法では、負極活物質層を、負極活物質層が有する負極活物質にリチウムが導入された状態で、加熱プレスする。
【００３６】
ここで、「負極活物質にリチウムが導入された状態」とは、例えば全固体電池を充電した際に、正極活物質中のリチウムが負極活物質中に移動したことによって、負極活物質にリチウムが導入された状態をいう。
【００３７】
より具体的には、「負極活物質にリチウムが導入された状態」とは、例えば全固体電池をＳＯＣ（Ｓｔａｔｅ  ｏｆ  Ｃｈａｒｇｅ）３０％〜１００％まで充電したことによって、負極活物質にリチウムが導入された状態をいう。全固体電池の充電の程度は、ＳＯＣ３０％以上、４０％以上、５０％以上、又は６０％以上であってよく、１００％以下、９０％以下、８０％以下、又は７０％以下であってよい。
【００３８】
負極活物質にリチウムが導入された状態の負極活物質層を提供する方法としては、特に限定されないが、例えば正極集電体層、正極活物質層、固体電解質層、負極活物質層、及び負極集電体層がこの順になるように積層して全固体電池前駆体を組立てて充電し、その後、全固体電池前駆体を分解することが挙げられる。この場合、全固体電池前駆体を構成する層のうち、負極活物質層以外の他の層については、本開示の製造方法にそのまま使用してもよく、他の製造に使用してもよい。
【００３９】
本開示の製造方法において、「加熱プレス」とは、プレス対象に有意に熱を加えつつプレスすることをいう。
【００４０】
プレス方法としては、負極活物質層に熱を加えつつプレスすることができる方法であれば特に限定されず、公知のプレス方法を採用することができる。プレス方法としては、例えば平面一軸プレス又はロールプレスを用いてもよい。
【００４１】
負極活物質層に対する加熱プレスを行う際の加熱温度は、例えば負極活物質層に含まれる固体電解質を軟化し、負極活物質及び固体電解質の固固界面を十分に接合することができる程度の温度である。
【００４２】
加熱温度は、例えば１００℃以上、３００℃以下であってよい。加熱温度は、１００℃以上、１２５℃以上、１５０℃以上、１７５℃以上、又は２００℃以上であってよく、３００℃以下、２７５℃以下、２５０℃以下、２２５℃以下、又は２００℃以下であってよい。
【００４３】
負極活物質層に対する加熱プレスを行う際のプレス圧は、例えば、負極活物質層における負極活物質及び固体電解質の固固界面を十分に接合することができる程度の圧力である。
【００４４】
プレス方法が平面一軸プレスである場合には、プレス圧は、３００ＭＰａ〜２０００ＭＰａであってよい。プレス圧は、３００ＭＰａ以上、４００ＭＰａ以上、５００ＭＰａ以上であってよく、２０００ＭＰａ以下、１０００ＭＰａ以下、８００ＭＰａ以下、６００ＭＰａ以下、又は５００ＭＰａ以下であってよい。
【００４５】
プレス方法がロールプレスである場合には、プレス圧は、２５ｋＮ／ｃｍ〜１００ｋＮ／ｃｍであってよい。プレス圧は、２５ｋＮ／ｃｍ以上、３０ｋＮ／ｃｍ以上、４５ｋＮ／ｃｍ以上、又は５０ｋＮ／ｃｍ以上であってよく、１００ｋＮ／ｃｍ以下、９０ｋＮ／ｃｍ以下、８０ｋＮ／ｃｍ以下、７０ｋＮ／ｃｍ以下、又は６０ｋＮ／ｃｍ以下であってよい。
【００４６】
本開示の製造方法において、負極活物質層は、他の層と積層された負極積層体の状態で加熱プレスしてもよい。この場合、負極積層体の構成としては、負極集電体層及び負極活物質層を含んでいてよく、さらに、固体電解質層を含んでいてよい。負極積層体が固体電解質層を含んでいる場合、負極積層体は、負極集電体層、負極活物質層、及び固体電解質層がこの順に積層されていることができる。
【００４７】
〈正極活物質層のプレス〉
本開示の製造方法では、正極活物質層を、正極活物質層が有する正極活物質にリチウムが導入された状態でプレスする。
【００４８】
ここで、「正極活物質にリチウムが導入された状態」とは、例えば全固体電池を初期充電する前の状態、すなわち、充電によって正極活物質中のリチウムが負極活物質中に移動したことによって、正極活物質から少なくとも一部のリチウムが脱離する前の状態をいう。
【００４９】
プレス方法としては、正極活物質層にプレス圧を加えることによって正極活物質層を緻密化することができる方法であれば特に限定されず、公知のプレス方法を採用することができる。プレス方法としては、例えば平面一軸プレス又はロールプレスを用いてもよい。また、プレス方法は、加熱プレスであってよい。
【００５０】
正極活物質層のプレス方法として加熱プレスを用いる場合には、正極活物質層に関する「加熱プレス」の定義、方法、及び条件等は、上記の〈負極活物質層の加熱プレス〉における記載について、「負極活物質」及び「負極活物質層」を、それぞれ「正極活物質」及び「正極活物質層」に読み替えて参照される。
【００５１】
また、本開示の製造方法では、正極活物質層を、正極活物質層が有する正極活物質にリチウムが導入された状態でプレスした後に、正極活物質層中の正極活物質から、リチウムを少なくとも部分的に脱離させ、正極活物質からリチウムが脱離した状態の正極活物質層を、加熱プレスされた負極活物質層及びその他の層と積層して全固体電池を組立てることを更に含んでいるのが好ましい。
【００５２】
正極活物質層中の正極活物質からリチウムを少なくとも部分的に脱離させることにより、組立てられた全固体電池中におけるリチウムの含有量を調節して、全固体電池の容量を調節することができる。
【００５３】
ここで、「正極活物質からリチウムが脱離した状態」とは、例えば全固体電池を充電した際に、正極活物質中のリチウムが負極活物質中に移動したことによって、正極活物質からリチウムが脱離した状態をいう。
【００５４】
より具体的には、「正極活物質からリチウムが脱離した状態」とは、例えば全固体電池をＳＯＣ３０％〜１００％まで充電したことによって、正極活物質からリチウムの一部または全部が脱離した状態をいう。全固体電池の充電の程度は、ＳＯＣ３０％以上、４０％以上、５０％以上、又は６０％以上であってよく、１００％以下、９０％以下、８０％以下、又は７０％以下であってよい。
【００５５】
正極活物質からリチウムが脱離した状態の正極活物質層を提供する方法としては、特に限定されないが、例えば正極集電体層、正極活物質層、固体電解質層、負極活物質層、及び負極集電体層がこの順になるように積層して全固体電池前駆体を組立てて充電し、その後、全固体電池前駆体を分解することが挙げられる。この場合、全固体電池前駆体を構成する層のうち、正極活物質層以外の他の層については、本開示の製造方法にそのまま使用してもよく、他の製造に使用してもよい。
【００５６】
なお、本開示の製造方法において、正極活物質層をプレスする場合には、他の層と積層された正極積層体の状態でプレスしてもよい。この場合、正極積層体の構成としては、正極集電体層及び正極活物質層を含んでいてよく、さらに、固体電解質層を含んでいてよい。正極積層体が固体電解質層を含んでいる場合、正極積層体は、正極集電体層、正極活物質層、及び固体電解質層がこの順に積層されていることができる。
【００５７】
本開示の製造方法では、正極活物質層を、正極活物質層が有する正極活物質からリチウムが脱離した状態では、加熱プレスしないことが好ましい。
【００５８】
〈全固体電池の組立て〉
本開示の製造方法では、プレスされた正極活物質層、加熱プレスされた負極活物質層、及びその他の層を、正極集電体層、正極活物質層、固体電解質層、負極活物質層、及び負極集電体層がこの順になるように積層することにより、全固体電池が組立てられる。なお、正極集電体層、正極活物質層、固体電解質層、負極活物質層、及び負極集電体層のそれぞれの構成及び作製方法等については、下記の記載を参照することができる。
【００５９】
（正極集電体層）
正極集電体層を構成する材料の例としては、特に限定されることなく、各種金属、例えば、銀、銅、金、アルミニウム、ニッケル、鉄、ステンレス鋼、若しくはチタン等、又はこれらの合金を挙げることができる。化学的安定性等の観点から、正極集電体層としては、アルミニウムを含有している集電体層が好ましい。
【００６０】
正極集電体層の形状は、特に限定されず、例えば、箔状、板状、メッシュ状等を挙げることができる。
【００６１】
（正極活物質層）
正極活物質層は、少なくとも正極活物質を含み、好ましくは固体電解質をさらに含む。そのほか、使用用途や使用目的等に合わせて、例えば、導電助剤又はバインダー等の全固体電池の正極活物質層に用いられる添加剤を含むことができる。
【００６２】
正極活物質の材料として、特に限定されない。例えば、正極活物質は、コバルト酸リチウム（ＬｉＣｏＯ２）、ニッケル酸リチウム（ＬｉＮｉＯ２）、マンガン酸リチウム（ＬｉＭｎ２Ｏ４）、ＬｉＣｏ１／３Ｎｉ１／３Ｍｎ１／３Ｏ２、Ｌｉ１＋ｘＭｎ２−ｘ−ｙＭｙＯ４（Ｍは、Ａｌ、Ｍｇ、Ｃｏ、Ｆｅ、Ｎｉ、及びＺｎから選ばれる１種以上の金属元素）で表される組成の異種元素置換Ｌｉ−Ｍｎスピネル等であってよいが、これらに限定されない。
【００６３】
正極活物質の形態は、好ましくは粉体である。正極活物質の平均粒径としては、特に限定されないが、固固界面の接触面積を増加させる観点から、例えば、１μｍ以上、３μｍ以上、５μｍ以上、又は１０μｍ以上の平均粒径を挙げることができ、かつ１００μｍ以下、５０μｍ以下、３０μｍ以下、又は２０μｍ以下の平均粒径を挙げることができる。正極活物質の平均粒径としては、１〜５０μｍの範囲の平均粒径が好ましく、１μｍ〜２０μｍの範囲の平均粒径がより好ましく、１μｍ〜１０μｍの範囲の平均粒径が更に好ましく、１μｍ〜６μｍの範囲の平均粒径が特に好ましい。
【００６４】
なお、本発明において「平均粒径」とは、特に断りのない限り、走査透過電子顕微鏡（ＳＴＥＭ）及び走査型電子顕微鏡（ＳＥＭ）等の手段を用い、かつ無作為に選択した１０個以上の粒子の円相当径（Ｈｅｙｗｏｏｄ径）を測定した際に、それらの測定値の算術平均値をいうものである。
【００６５】
更に、正極活物質は、任意選択的に緩衝膜を有してよい。正極活物質と硫化物系の非晶質固体電解質及び／又は硫化物系の結晶質固体電解質との間で化学反応が生じることによって、高い電気抵抗を有している金属硫化物が生成する可能性がある。上記の緩衝膜は、この金属硫化物の生成の抑制等の効果を有している。これによって、全固体電池の出力を向上することができる。
【００６６】
緩衝膜としては、電子絶縁性及びイオン伝導性を示し、かつカチオンを拘束する力が強いアニオン種を有していることが好ましい。緩衝膜としては、例えば、ＬｉＮｂＯ３、Ｌｉ４Ｔｉ５Ｏ１２、若しくはＬｉ３ＰＯ４等、又はこれらの組み合わせを挙げることができる。
【００６７】
正極活物質をコートする緩衝膜の厚さとしては、特に限定されないが、例えば、１ｎｍ〜１００ｎｍの範囲の厚さ、１ｎｍ〜５０ｎｍの範囲の厚さ、１ｎｍ〜２０ｎｍの範囲の厚さ、又は１ｎｍ〜１０ｎｍの範囲の厚さを挙げることができる。
【００６８】
なお、緩衝膜の厚さは、例えば、透過型電子顕微鏡（ＴＥＭ）等を用いて測定することができる。
【００６９】
導電助剤としては、特に限定されない。例えば、導電助剤は、ＶＧＣＦ（気相成長法炭素繊維、Ｖａｐｏｒ  Ｇｒｏｗｎ  Ｃａｒｂｏｎ  Ｆｉｂｅｒ）及びカーボンナノ繊維等の炭素材並びに金属材等であってよいが、これらに限定されない。
【００７０】
バインダーとしては、特に限定されない。例えば、バインダーは、ポリフッ化ビニリデン（ＰＶｄＦ）、カルボキシメチルセルロース（ＣＭＣ）、ブタジエンゴム（ＢＲ）若しくはスチレンブタジエンゴム（ＳＢＲ）等の材料、又はこれらの組合せであってよいが、これらに限定されない。
【００７１】
固体電解質としては、特に限定されないが、全固体電池の固体電解質として利用可能な材料を用いることができる。例えば、固体電解質は、硫化物固体電解質、酸化物固体電解質、又はポリマー電解質等であってよいが、これらに限定されない。
【００７２】
硫化物固体電解質の例として、硫化物系非晶質固体電解質、硫化物系結晶質固体電解質、又はアルジロダイト型固体電解質等が挙げられるが、これらに限定されない。具体的な硫化物固体電解質の例として、Ｌｉ２Ｓ−Ｐ２Ｓ５系（Ｌｉ７Ｐ３Ｓ１１、Ｌｉ３ＰＳ４、Ｌｉ８Ｐ２Ｓ９等）、Ｌｉ２Ｓ−ＳｉＳ２、ＬｉＩ−Ｌｉ２Ｓ−ＳｉＳ２、ＬｉＩ−Ｌｉ２Ｓ−Ｐ２Ｓ５、ＬｉＩ−ＬｉＢｒ−Ｌｉ２Ｓ−Ｐ２Ｓ５、Ｌｉ２Ｓ−Ｐ２Ｓ５−ＧｅＳ２（Ｌｉ１３ＧｅＰ３Ｓ１６、Ｌｉ１０ＧｅＰ２Ｓ１２等）、ＬｉＩ−Ｌｉ２Ｓ−Ｐ２Ｏ５、ＬｉＩ−Ｌｉ３ＰＯ４−Ｐ２Ｓ５、Ｌｉ７−ｘＰＳ６−ｘＣｌｘ等；又はこれらの組み合わせを挙げることができるが、これらに限定されない。
【００７３】
酸化物固体電解質の例として、Ｌｉ７Ｌａ３Ｚｒ２Ｏ１２、Ｌｉ７−ｘＬａ３Ｚｒ１−ｘＮｂｘＯ１２、Ｌｉ７−３ｘＬａ３Ｚｒ２ＡｌｘＯ１２、Ｌｉ３ｘＬａ２／３−ｘＴｉＯ３、Ｌｉ１＋ｘＡｌｘＴｉ２−ｘ（ＰＯ４）３、Ｌｉ１＋ｘＡｌｘＧｅ２−ｘ（ＰＯ４）３、Ｌｉ３ＰＯ４、又はＬｉ３＋ｘＰＯ４−ｘＮｘ（ＬｉＰＯＮ）等が挙げられるが、これらに限定されない。
【００７４】
ポリマー電解質としては、ポリエチレンオキシド（ＰＥＯ）、ポリプロピレンオキシド（ＰＰＯ）、及びこれらの共重合体等が挙げられるが、これらに限定されない。
【００７５】
固体電解質の形態は、好ましくは粉体である。固体電解質の平均粒径としては、特に限定されないが、固固界面の接触面積を増加させる観点から、例えば、０．１μｍ〜２０．０μｍの範囲の平均粒径が好ましく、０．２μｍ〜１０．０μｍの範囲の平均粒径がより好ましく、０．３μｍ〜６．０μｍの範囲の平均粒径が更に好ましく、０．５μｍ〜３．０μｍの範囲の平均粒径が特に好ましい。
【００７６】
正極活物質層を作製する方法は、全固体電池に用いられる正極活物質層を作製する方法であれば、特に限定されない。例えば、正極活物質スラリー層を乾燥及び／又は焼成することによって、作製することができる。例えば、正極活物質スラリー層は、正極集電体層上に正極活物質スラリーを塗工して形成することができる。
【００７７】
正極活物質スラリーは、正極活物質、並びに任意選択的に分散媒、導電助剤、バインダー、及び固体電解質を含有している。
【００７８】
分散媒としては、無極性溶媒若しくは極性溶媒又はこれらの組み合わせを挙げることができる。分散媒としては、無極性溶媒、例えば、ヘプタン、キシレン、若しくはトルエン等、又はこれらの組み合わせを挙げることができる。分散媒としては、極性溶媒、例えば、第三級アミン系溶媒、エーテル系溶媒、チオール系溶媒、若しくはエステル系溶媒、又はこれらの組み合わせを挙げることができる。分散媒としては、第三級アミン系溶媒、例えば、トリエチルアミン等；エーテル系溶媒、例えば、シクロペンチルメチルエーテル等；チオール系溶媒、例えば、エタンメルカプタン等；若しくはエステル系溶媒、例えば、酪酸ブチル等；又はこれらの組み合わせを挙げることができる。
【００７９】
正極活物質スラリーの正極活物質、導電助剤、バインダー、及び固体電解質としては、正極活物質層に関する記載を参照することができる。
【００８０】
（固体電解質層）
固体電解質層は、固体電解質、及び任意選択的にバインダーを含有している。固体電解質層の固体電解質及びバインダーとしては、正極活物質層に関する記載を参照することができる。
【００８１】
固体電解質層を作製する方法は、全固体電池に用いられる固体電解質層を作製する方法であれば、特に限定されない。例えば、固体電解質層は、固体電解質スラリー層を乾燥及び／又は焼成することによって、調製することができる。例えば、固体電解質スラリー層は、固体電解質スラリーを金属箔等に塗工して形成することができる。
【００８２】
固体電解質スラリーは、固体電解質並びに任意選択的に分散媒及びバインダーを含有している。固体電解質スラリーの固体電解質及びバインダーとしては、固体電解質層に関する記載を参照することができる。また、固体電解質スラリーの分散媒としては、正極活物質スラリーに関する記載を参照することができる。
【００８３】
（負極活物質層）
負極活物質層は、少なくとも負極活物質を含み、好ましくは上述した固体電解質をさらに含む。そのほか、使用用途や使用目的等に合わせて、例えば、導電助剤又はバインダー等の全固体電池の負極活物質層に用いられる添加剤を含むことができる。
【００８４】
負極活物質は、特に限定されず、リチウムイオン等の金属イオンを吸蔵及び放出可能であることが好ましい。例えば、負極活物質は、合金系負極活物質又は炭素材料等であってよいが、これらに限定されない。
【００８５】
合金系負極活物質は、特に限定されず、例えば、Ｓｉ合金系負極活物質、又はＳｎ合金系負極活物質等が挙げられる。Ｓｉ合金系負極活物質には、ケイ素、ケイ素酸化物、ケイ素炭化物、ケイ素窒化物、又はこれらの固溶体等がある。また、Ｓｉ合金系負極活物質には、ケイ素以外の元素、例えば、Ｆｅ、Ｃｏ、Ｓｂ、Ｂｉ、Ｐｂ、Ｎｉ、Ｃｕ、Ｚｎ、Ｇｅ、Ｉｎ、Ｓｎ、Ｔｉ等を含むことができる。Ｓｎ合金系負極活物質には、スズ、スズ酸化物、スズ窒化物、又はこれらの固溶体等がある。また、Ｓｎ合金系負極活物質には、スズ以外の元素、例えば、Ｆｅ、Ｃｏ、Ｓｂ、Ｂｉ、Ｐｂ、Ｎｉ、Ｃｕ、Ｚｎ、Ｇｅ、Ｉｎ、Ｔｉ、Ｓｉ等を含むことができる。
【００８６】
炭素材料として、特に限定されず、例えば、ハードカーボン、ソフトカーボン、又はグラファイト等が挙げられる。
【００８７】
負極活物質層の導電助剤、バインダー、及び固体電解質としては、正極活物質層に関する記載を参照することができる。
【００８８】
負極活物質層を作製する方法は、全固体電池に用いられる負極活物質層を作製する方法であれば、特に限定されない。例えば、負極活物質スラリー層を乾燥及び／又は焼成することによって、作製することができる。例えば、負極活物質スラリー層は、負極集電体層上に負極活物質スラリーを塗工して形成することができる。
【００８９】
負極活物質スラリーは、負極活物質、並びに任意選択的に分散媒、導電助剤、バインダー、及び固体電解質を含有している。
【００９０】
負極活物質スラリーの負極活物質、導電助剤、バインダー、及び固体電解質としては、負極活物質層に関する記載を参照することができる。また、負極活物質スラリーの分散媒としては、正極活物質スラリーに関する記載を参照することができる。
【００９１】
（負極集電体層）
負極集電体層を構成する材料の例としては、特に限定されず、各種金属、例えば、銀、銅、金、アルミニウム、ニッケル、鉄、ステンレス鋼（ＳＵＳ）、及びチタン等、並びにこれらの合金を挙げることができる。化学的安定性等の観点から、負極集電体層としては、銅を含有している集電体層が好ましい。
【００９２】
負極集電体層の形状は、特に限定されず、例えば、箔状、板状、メッシュ状等を挙げることができる。
【００９３】
以下に示す実施例を参照して本発明を更に詳しく説明するが、本発明の範囲はこれらの実施例によって限定されるものでないことは、言うまでもない。
【実施例】
【００９４】
以下のようにして、実施例１、並びに比較例１及び２の全固体電池を作製し、それぞれその充放電容量を比較した。
【００９５】
《実施例１》
〈全固体電池の製造〉
以下のようにして、実施例１の全固体電池を２つ製造した。
【００９６】
（正極積層体の作製）
正極活物質層の原材料としての正極合剤を、ポリプロピレン（ＰＰ）製の容器に入れた。これを、超音波分散装置（エスエムテー社製、型式：ＵＨ−５０）で合計１５０秒間にわたって撹拌し、かつ振盪器（柴田科学株式会社製、型式：ＴＴＭ−１）で合計２０分間にわたって振盪することによって、正極活物質スラリーを調製した。
【００９７】
アプリケーターを使用して、ブレード法によって、この正極活物質スラリーを、正極集電体層としてのＡｌ箔上に塗工した。これを、ホットプレート上で３０分間にわたって１００℃で乾燥させ、正極集電体層としてのＡｌ箔上に形成されている正極活物質層を得た。
【００９８】
なお、正極合剤の構成を下記に示している：
・正極活物質としてのＬｉＮｉ１／３Ｃｏ１／３Ｍｎ１／３Ｏ２（平均粒径６μｍ）；
・分散媒としての酪酸ブチル；
・導電助剤としてのＶＧＣＦ；
・バインダーとしてのＰＶｄＦ系バインダーの酪酸ブチル溶液（５質量％）；
・固体電解質としてのＬｉＩを含有しているＬｉ２Ｓ−Ｐ２Ｓ５系のガラスセラミック（平均粒径０．５μｍ）。
【００９９】
固体電解質層の原材料としての電解質合剤を、ポリプロピレン（ＰＰ）製の容器に入れた。これを、超音波分散装置（エスエムテー社製、型式：ＵＨ−５０）で３０秒間にわたって撹拌し、かつ振盪器（柴田科学株式会社製、型式：ＴＴＭ−１）で３０分間にわたって振盪することによって、固体電解質スラリーを調製した。
【０１００】
アプリケーターを使用して、ブレード法によって、この固体電解質スラリーを、剥離シートとしてのＡｌ箔上に塗工した。これを、ホットプレート上で３０分間にわたって１００℃で乾燥させ、Ａｌ箔上に形成されている固体電解質層を得た。
【０１０１】
なお、電解質合剤の構成を下記に示している：
・固体電解質としての、ＬｉＩを含有しているＬｉ２Ｓ−Ｐ２Ｓ５系ガラスセラミックス（平均粒径２．０μｍ）；
・分散媒としてのヘプタン；
・バインダーとしてのＢＲ系バインダーのヘプタン（５質量％）。
【０１０２】
上記の正極集電体層、正極活物質層、及び固体電解質層をこの順で積層して、正極積層体を得た。
【０１０３】
（正極積層体のプレス）
正極積層体をロールプレス機にセットし、プレス圧力５０ｋＮ／ｃｍ及びプレス温度１６５℃でプレスした。
【０１０４】
（負極積層体の作製）
負極活物質層の原材料としての負極合剤を、ポリプロピレン（ＰＰ）製の容器に入れた。これを、超音波分散装置（エスエムテー社製、型式：ＵＨ−５０）で合計１２０秒間にわたって撹拌し、かつ振盪器（柴田科学株式会社製、型式：ＴＴＭ−１）で合計２０分間にわたって振盪することによって、負極活物質スラリーを調製した。
【０１０５】
アプリケーターを使用して、ブレード法によって、この負極活物質スラリーを、負極集電体層としてのＣｕ箔上に塗工した。これを、ホットプレート上で３０分間にわたって１００℃で乾燥させ、負極集電体層としてのＣｕ箔上に負極活物質層が積層されている、負極積層体を得た。
【０１０６】
なお、負極合剤の構成を下記に示している：
・負極活物質としてのＳｉ粒子（平均粒径５μｍ）；
・分散媒としての酪酸ブチル；
・バインダーとしてのＰＶｄＦ系バインダーの酪酸ブチル（５質量％）；
・固体電解質としての、ＬｉＩを含有しているＬｉ２Ｓ−Ｐ２Ｓ５系ガラスセラミックス（平均粒径０．５μｍ）。
【０１０７】
（負極積層体の負極活物質層中の負極活物質へのリチウムの導入）
正極積層体の固体電解質層と負極積層体の負極活物質層が対向して接するようにして、正極積層体及び負極積層体を積層し、１０ＭＰａの圧力をかけて拘束して全固体電池前駆体を組み立てた。組み立てた全固体電池前駆体を充電して、正極積層体の正極活物質層中の正極活物質のリチウムを、負極積層体の負極活物質層中の負極活物質に導入した。その後、全固体電池前駆体の拘束を外してプレス後の正極積層体及び負極積層体を分離した。
【０１０８】
（負極積層体のプレス）
負極積層体をロールプレス機にセットし、プレス圧力５０ｋＮ／ｃｍ及びプレス温度１６５℃でプレスした。
【０１０９】
（全固体電池の組立て）
正極積層体及び負極積層体を、正極集電体層、正極活物質層、固体電解質層、負極活物質層、及び負極集電体層がこの順になるように積層して、全固体電池を組立てた。
【０１１０】
《比較例１》
以下のようにして、比較例１の全固体電池を２つ製造した。
【０１１１】
〈全固体電池の作製〉
実施例１の全固体電池の作製方法を参照して、正極集電体層としてのＡｌ箔上に形成されている正極活物質層（正極積層体に相当）、負極集電体層としてのＣｕ箔上に形成されている負極活物質層、及び剥離シートとしてのＡｌ箔上形成されている固体電解質層を得た。
【０１１２】
その後、負極集電体層としてのＣｕ箔上に形成されている負極活物質層、及び剥離シートとしてのＡｌ箔上形成されている固体電解質層を、負極活物質層及び固体電解質層が接するようにして積層した積層体（負極積層体に相当）を作製した。
【０１１３】
この積層体（負極積層体に相当）を、平面一軸プレス機にセットし、１００ＭＰａ、２５℃で１０秒間にわたり仮プレスした。その後、この積層体（負極積層体に相当）から剥離シートとしてのＡｌ箔をはがした。
【０１１４】
この積層体（負極積層体に相当）と正極集電体層としてのＡｌ箔上に形成されている正極活物質層（正極積層体に相当）とを、正極活物質層及び固体電解質層が接するようにして積層することにより、全固体電池前駆体を組立てた。
【０１１５】
組立てた全固体電池前駆体を、平面一軸プレス機にセットし、プレス圧１００ＭＰａ及びプレス温度２５℃で１分間にわたりプレスした。
【０１１６】
その後、全固体電池前駆体を１０ＭＰａの圧力をかけて拘束して充電を行った。
【０１１７】
充電後の全固体電池前駆体を、平面一軸プレス機にセットし、プレス圧４００ＭＰａ及びプレス温度２５℃で１分間にわたりプレスすることにより、全固体電池を作製した。
【０１１８】
《比較例２》
以下のようにして、比較例２の全固体電池を２つ製造した。
【０１１９】
〈全固体電池の作製〉
実施例１と同様にして全固体電池前駆体を組立てて充電した。その後、充電後の全固体電池前駆体を平面一軸プレス機にセットし、プレス圧４００ＭＰａ及びプレス温度１５０℃で１分間にわたりプレスすることにより、全固体電池を作製した。
【０１２０】
《全固体電池の充放電容量の測定》
上記の方法によって作製した、実施例１、比較例１、及び比較例２の全固体電池２つずつについて、それぞれ充放電容量（ｍＡｈ／ｇ）を測定した。
【０１２１】
《結果》
実施例１、比較例１、及び比較例２の全固体電池の製造条件及び充放電容量の測定結果を、以下の表１にまとめた。
【０１２２】
【表１】
2020021606.tif 000003
【０１２３】
実施例１の全固体電池の充放電容量は平均１５４．０（ｍＡｈ／ｇ）（１５５．０（ｍＡｈ／ｇ）及び１５３．０（ｍＡｈ／ｇ））であり、比較例１の全固体電池の充放電容量（１４５．０（ｍＡｈ／ｇ）及び１４６．０（ｍＡｈ／ｇ）、すなわち、平均１４５．５（ｍＡｈ／ｇ））及び比較例２の全固体電池の充放電容量（１４６．０（ｍＡｈ／ｇ）及び１４４．０（ｍＡｈ／ｇ）、すなわち、平均１４５．０（ｍＡｈ／ｇ））よりも高かった。
【０１２４】
これは、実施例１において、全固体電池前駆体の充電前において正極活物質層にかけたプレス圧が十分に高く、正極活物質と固体電解質、及び固体電解質同士の界面接合が良好であったこと、全固体電池前駆体の充電後において正極活物質層のプレスを行わず、正極活物質と固体電解質との界面における高抵抗層の形成が抑制されたこと、及び全固体電池前駆体の充電後において負極活物質層を比較例１及び比較例２よりも強い熱圧でプレスしたため、負極活物質層内の固体電解質が強固に緻密化したことが理由であると考えられる。
【０１２５】
これに対して、比較例１の全固体電池の充放電容量が低かった理由は、全固体電池前駆体の充電前において正極活物質層にかけたプレス圧が低く、正極活物質と固体電解質、及び固体電解質同士の界面接合が十分でなかったためと考えられる。
【０１２６】
また、比較例２の全固体電池の充放電容量が低かった理由は、全固体電池前駆体の充電後において、正極活物質層中の正極活物質からリチウムが脱離した状態で正極活物質層に加熱プレスによる熱及び圧力を加えたことにより、正極活物質と固体電解質との界面において高抵抗層が形成されたためと考えられる。
【符号の説明】
【０１２７】
１    正極集電体層
２    正極活物質層
３    固体電解質層
４    負極活物質層
５    負極集電体層
１０    正極積層体
２０    負極積層体
３０    全固体電池前駆体
４０    全固体電池
１００    第１の加熱プレス
２００    第２の加熱プレス
【図１】
2020021606.tif 000004